(57)【要約】【課題】  誘電率異方性が負であってその絶対値が大きく、液晶性が高く、他の液晶材料との相溶性が優れた液晶化合物を提供することであり、これを用いた液晶組成物及び液晶表示素子を提供することである。【解決手段】  一般式(１)【化１】2011241153.tif 000027で表されるフルオロベンゼン誘導体及びそれを用いたネマチック液晶組成物、更にこれを用いた液晶表示素子を提供する。本発明の化合物を用いて、垂直配向方式、IPSなどに適した、負の誘電率異方性値を有する液晶組成物を得ることができる。【選択図】        なし【特許請求の範囲】
【請求項１】
一般式（Ｉ）
【化１】
2011241153.tif 000026
（式中、Ｒ１及びＲ２は、それぞれ独立的に炭素数１〜１２のアルキル基、炭素数２〜１２のアルケニル基、炭素数１〜１２のアルコキシ基又は炭素数２〜１２のアルケニルオキシ基を表し、それぞれの１個以上の水素原子は独立的にフッ素原子に置換されていてもよく、またそれぞれの基中の非隣接の−ＣＨ２−基は独立的に−Ｏ−、−ＣＯ−、−ＣＯＯ−又は−ＯＣＯ−に置換されていてもよく、
Ａ１及びＡ２は、それぞれ独立的にトランス−１，４−シクロヘキシレン基、トランス−１，３−ジオキサン−２，５−ジイル基、ピリジン−２，５−ジイル基、ピリミジン−２，５−ジイル基又は無置換であるか１個以上水素原子がフッ素原子に置換されていてもよい１，４−フェニレン基を表し、
Ｘ１及びＸ２は、それぞれ独立的に−ＣＨ２−又は−ＣＦ２−を表し、
Ｙ１及びＹ２は、それぞれ独立的に単結合、−ＯＣＨ２−、−ＣＨ２Ｏ−、−Ｃ２Ｈ４−、−Ｃ４Ｈ８−、―ＣＯＯ−、−ＯＣＯ−、−ＣＨ＝ＣＨ−、−ＣＦ＝ＣＦ−、−ＣＦ２Ｏ−、−ＯＣＦ２−、−ＣＦ２ＣＦ２−又は−Ｃ≡Ｃ−を表すが、Ｒ１−Ｙ１−及び−Ｙ２−Ｒ２において酸素原子が直接結合することはなく、
ｍ及びｎは、それぞれ独立的０、１又は２を表すが、ｍ＋ｎは１又は２を表し、
ｍ又はｎが２を表す場合に複数存在するＡ１、Ａ２、Ｙ１及び／又はＹ２は、同一であっても異なっていてもよく、
ｐ及びｑは、それぞれ独立的０又は１を表す。）で表されるフルオロベンゼン誘導体。
【請求項２】
一般式（Ｉ）において、Ａ１及びＡ２が、それぞれ独立的にトランス−１，４−シクロヘキシレン基又は無置換であるか１個以上水素原子がフッ素原子に置換されていてもよい１，４−フェニレン基を表す請求項１記載のフルオロベンゼン誘導体。
【請求項３】
一般式（Ｉ）において、Ｙ１及びＹ２が、単結合、−ＯＣＨ２−、−ＣＨ２Ｏ−、−Ｃ２Ｈ４−、−ＣＦ２Ｏ−又は−ＯＣＦ２−を表す請求項１又は２記載のフルオロベンゼン誘導体。
【請求項４】
一般式（Ｉ）において、ｍ＋ｎが、１を表す請求項１〜３のいずれか１項に記載のフルオロベンゼン誘導体。
【請求項５】
Ｒ１及びＲ２が、それぞれ独立的に炭素数１〜８のアルキル基、炭素数２〜８のアルケニル基、炭素数１〜８のアルコキシ基又は炭素数２〜８のアルケニルオキシ基を表す請求項１〜４のいずれか１項に記載のフルオロベンゼン誘導体。
【請求項６】
請求項１〜５のいずれか１項に記載の一般式（Ｉ）で表される化合物を１種又は２種以上含有することを特徴とする液晶組成物。
【請求項７】
請求項６記載の液晶組成物を構成要素とする液晶表示素子。
【発明の詳細な説明】
【技術分野】
【０００１】
本発明はフルオロベンゼン誘導体及びこれを用いた液晶組成物、更にこれを用いた液晶表示素子に関する。
【背景技術】
【０００２】
液晶表示素子は、低電圧作動、薄型表示等の優れた特徴から、現在広く用いられている。従来の液晶表示素子、特に中小型のものの表示方式にはTN（ねじれネマチック）、STN（超ねじれネマチック）、又はTNをベースにしたアクティブマトリックス（TFT：薄膜トランジスタ）等があり、これらは誘電率異方性値が正の液晶組成物を利用するものである。
【０００３】
しかし、これら表示方式の欠点の一つとして視野角の狭さがあり、近年高まっている液晶パネルへの大型化の要求に伴い、その改善が大きな課題となっている。この解決策として近年、垂直配向方式、IPS（インプレインスイッチング）等の表示方式が新たに実用化されてきた。垂直配向方式は液晶分子を垂直に配向させ、更にマルチドメイン化して視野角の改善を図った方式であり、誘電異方性値（Δε）が負の液晶組成物が使用される。またIPSは、ガラス基板に対して水平方向の横電界を用いて液晶分子をスイッチングさせることで視野角の改善を図った方法であり、誘電異方性値が正又は負の液晶組成物が使用される。このように、視野角改善のために有効な表示方式である垂直配向方式及びIPSには誘電率異方性値が負である液晶化合物及び当該化合物を用いた液晶組成物が必要であり、その開発が強く要望されている。
【０００４】
このような要望に対して、誘電率異方性値が負の液晶化合物として、2,3-ジフルオロフェニレン骨格を有する式（Ａ−１）
【０００５】
【化１】
2011241153.tif 000002
【０００６】
で表される液晶化合物（特許文献１参照）が開発され、垂直配向方式等の液晶表示素子に広く用いられるに至った。しかし、フッ素原子２個の双極子モーメントから発生する誘電率異方性では、その絶対値が高度化する要求には十分対応できないのが実態であった。
【０００７】
双極子モーメントに起因する誘電率異方性を増大するためには、分子短軸方向に更にフッ素原子を導入することが有用と考えられることから、分子内にフッ素原子を４個導入した式（Ａ−２）
【０００８】
【化２】
2011241153.tif 000003
【０００９】
で表されるテトラフルオロトラン構造を有する液晶化合物（非特許文献２参照）が開発されるに至った。この化合物は、トラン骨格中の二つのベンゼン環の２位及び３位にそれぞれフッ素原子を置換した骨格を有する。ベンゼン環を有する化合物の分子単軸方向にフッ素原子を導入し双極子モーメントを増大する場合、ベンゼン環上の置換位置の制約からフッ素原子の置換位置は必然的に２位及び３位に限定されることとなる。このため、同一のベンゼン環上には２個までしかフッ素原子を導入することは出来ず、同一分子中に２個以上のフッ素原子を導入するには式（Ａ−２）で表される化合物のように、骨格中に存在する複数のベンゼン環上にそれぞれフッ素原子を導入することが必然的となる。しかしこの場合、４つのフッ素原子は炭素-炭素三重結合を介する二つのベンゼン環にまたがった形となる。トラン骨格中のベンゼン環は相互に回転することが可能であると考えられることから、その回転により骨格中に置換されたフッ素原子は式（Ａ−２）の化学式に示すように同じ方向を常に向いているとは限らない。両方のベンゼン環上のフッ素原子が同じ方向を向いているとフッ素原子により生じる双極子モーメントは足し算され、誘電率異方性の絶対値は大きくなる。しかし周りの置換基や環境によりフッ素原子同士の相対的な位置関係は変わり、右側のベンゼン環上のフッ素原子の向きと左側のベンゼン環上のフッ素原子の向きが、互いに逆向きとなる構造をとることも考えられる。このように互いに向きが異なると双極子モーメントは打ち消しあい、誘電率異方性の値はフッ素原子を分子内に４つも持つにもかかわらず、その絶対値はあまり大きな値とはならない。このように分子内のフッ素原子数を増やしても、導入する環が異なると、誘電率異方性値の絶対値がそれに伴って大きくなるとは限らない。
【００１０】
また、文献中、式（Ａ−２）で表される化合物の誘電率異方性は-8.5と示されているが、実際に同化合物を調製し、物性値を測定したところ、-4.16と中程度の誘電率異方性であった。
【００１１】
以上のように、誘電率異方性値が負であってその絶対値が大きく、液晶性が高く、他の液晶材料との相溶性が優れた液晶材料の開発が強く望まれていた。
【先行技術文献】
【特許文献】
【００１２】
【特許文献１】特表平２−５０３４４１号公報
【非特許文献１】The International Display Research Conference (IDRC) 2008, 35-38
【発明の概要】
【発明が解決しようとする課題】
【００１３】
誘電率異方性が負であってその絶対値が大きく、液晶性が高く、他の液晶材料との相溶性が優れた液晶化合物を提供することであり、これを用いた液晶組成物及び液晶表示素子を提供することである。
【課題を解決するための手段】
【００１４】
本発明者は、フルオロベンゼン誘導体における、置換基の選択及びその置換位置と、双極子モーメントとの関係を精査し、特定の骨格を有するテトラフルオロトラン骨格を有する化合物が前記課題を解決することができることを見出し本件発明を完成するに至った。
【００１５】
本発明は、一般式（Ｉ）
【００１６】
【化３】
2011241153.tif 000004
【００１７】
（式中、Ｒ１及びＲ２は、それぞれ独立的に炭素数１〜１２のアルキル基、炭素数２〜１２のアルケニル基、炭素数１〜１２のアルコキシ基又は炭素数２〜１２のアルケニルオキシ基を表し、それぞれの１個以上の水素原子は独立的にフッ素原子に置換されていてもよく、またそれぞれの基中の非隣接の−ＣＨ２−基は独立的に−Ｏ−、−ＣＯ−、−ＣＯＯ−又は−ＯＣＯ−に置換されていてもよく、
Ａ１及びＡ２は、それぞれ独立的にトランス−１，４−シクロヘキシレン基、トランス−１，３−ジオキサン−２，５−ジイル基、ピリジン−２，５−ジイル基、ピリミジン−２，５−ジイル基又は無置換であるか１個以上水素原子がフッ素原子に置換されていてもよい１，４−フェニレン基を表し、
Ｘ１及びＸ２は、それぞれ独立的に−ＣＨ２−又は−ＣＦ２−を表し、
Ｙ１及びＹ２は、それぞれ独立的に単結合、−ＯＣＨ２−、−ＣＨ２Ｏ−、−Ｃ２Ｈ４−、−Ｃ４Ｈ８−、―ＣＯＯ−、−ＯＣＯ−、−ＣＨ＝ＣＨ−、−ＣＦ＝ＣＦ−、−ＣＦ２Ｏ−、−ＯＣＦ２−、−ＣＦ２ＣＦ２−又は−Ｃ≡Ｃ−を表すが、Ｒ１−Ｙ１−及び−Ｙ２−Ｒ２において酸素原子が直接結合することはなく、
ｍ及びｎは、それぞれ独立的に０、１又は２を表すが、
ｍ又はｎが２を表す場合に複数存在するＡ１、Ａ２、Ｙ１及び／又はＹ２は、同一であっても異なっていてもよく、
ｐ及びｑは、それぞれ独立的に０又は１を表す。）で表されるフルオロベンゼン誘導体及びこれを用いた液晶組成物、更にこれを用いた液晶表示素子を提供する。
【００１８】
本願発明の液晶化合物は、トラン骨格中の二つのフェニレン基に電子吸引性のフッ素原子が４つ置換されており、更にトラン構造の４位及び４’位が酸素原子を介して炭素原子と結合している構造を有することに特徴を有する。そのため、この骨格を有する液晶化合物はフェニレン基に隣接した酸素原子の非共有電子対と、フェニレン基上のフッ素原子との相互作用により、酸素原子の非共有電子対が分子単軸方向においてフッ素原子と同じ方向を向くため、分子の短軸方向に大きな分極を有することとなり、結果として絶対値の大きい負の誘電率異方性を示す。また、分子内にエーテル結合を２つ持つことにより他の液晶材料との良好な相溶性を有しつつ、高い液晶性を示すことがわかった。また、本願発明の化合物は、フッ素原子を有する二つのフェニレン基同士が−Ｃ≡Ｃ−により連結し、各フェニレン基上のπ電子と−Ｃ≡Ｃ−上のπ電子が共役しているためベンゼン同士が単結合で直接結合している場合と比較して、自由回転が抑制される効果も期待できる。
【発明の効果】
【００１９】
本発明のフルオロベンゼン誘導体は、誘電率異方性が負であってその絶対値が大きいという特徴を有する。また液晶性に優れ、広い温度範囲で安定な液晶相を示す。更に、熱、光、水等に対し、化学的に安定であり、現在汎用されている液晶化合物あるいは液晶組成物との相溶性に優れているため、低電圧駆動が可能である実用的で信頼性の高い液晶組成物の成分として適している。
【発明を実施するための形態】
【００２０】
一般式（I）で表される化合物は多くの化合物を包含するものであるが、次に記載の化合物が好ましい。
【００２１】
一般式（I）においてＲ１及びＲ２は、それぞれ独立的に炭素数１〜１２のアルキル基、炭素数２〜１２のアルケニル基、炭素数１〜１２のアルコキシ基又は炭素数２〜１２のアルケニルオキシ基を表し、それぞれの１個以上の水素原子は独立的にフッ素原子に置換されていてもよく、またそれぞれの−ＣＨ２−基は独立的に−Ｏ−、−ＣＯ−、−ＣＯＯ−又は−ＯＣＯ−に置換されていてもよいが、炭素数1〜8のアルキル基、炭素数2〜8のアルケニル基、炭素数1〜7のアルコキシ基又は炭素数2〜7のアルケニルオキシ基が好ましく、炭素原子数2〜5の直鎖状アルキル基、ビニル基、3-ブテニル基、3-ブテニルオキシ基、トランス-1-プロペン-1-イル基、4-ペンテニルオキシ基又はトランス-3-ペンテン-1-イル基がより好ましい。
【００２２】
Ａ１及びＡ２は、それぞれ独立的にトランス−１，４−シクロヘキシレン基、トランス−１，３−ジオキサン−２，５−ジイル基、ピリジン−２，５−ジイル基、ピリミジン−２，５−ジイル基又は無置換であるか１個以上水素原子がフッ素原子に置換されていてもよい１，４−フェニレン基を表し、トランス-1,4-シクロヘキシレン基又は1個以上のフッ素原子に置換されていてもよい1,4-フェニレン基が好ましく、トランス-1,4-シクロヘキシレン基又は無置換の1,4-フェニレン基がより好ましい。
【００２３】
Ｘ１及びＸ２は、それぞれ独立的に−ＣＨ２−又は−ＣＦ２−を表し、
Ｙ１及びＹ２は、それぞれ独立的に単結合、−ＯＣＨ２−、−ＣＨ２Ｏ−、−Ｃ２Ｈ４−、−Ｃ４Ｈ８−、―ＣＯＯ−、−ＯＣＯ−、−ＣＨ＝ＣＨ−、−ＣＦ＝ＣＦ−、−ＣＦ２Ｏ−、−ＯＣＦ２−、−ＣＦ２ＣＦ２−又は−Ｃ≡Ｃ−を表すが、Ｒ１−Ｙ１−及び−Ｙ２−Ｒ２において酸素原子が直接結合することはなく、それぞれ独立的に単結合、−ＯＣＨ２−、−ＣＨ２Ｏ−、−Ｃ２Ｈ４−、−ＣＦ＝ＣＦ−、−ＣＦ２Ｏ−、−ＯＣＦ２−、又は−ＣＦ２ＣＦ２−であることが好ましく、単結合又は−Ｃ２Ｈ４−であることがより好ましい。
【００２４】
ｍ及びｎは、０、１又は２を表し、誘電率異方性を改善するにはｍ＋ｎは１であることが好ましく、液晶相温度範囲を拡大するにはｍ＋ｎが２であることが好ましく、ｍ又はｎが２を表す場合に複数存在するＡ１、Ａ２、Ｙ１及び／又はＹ２は、同一であっても異なっていてもよい。
【００２５】
ｐ及びｑは、０又は１を表すが、液晶性を改善するには分子形状が棒状となる１が好ましい。
【００２６】
上述のように一般式(I)の化合物はそのR1、R2、A1、A2、X1、X2、Y1、Y2、ｍ、ｎ、ｐ及びｑの選択により多種の化合物を包含しうるわけであるが、これらの中では以下の一般式(A-1)〜一般式(E-10)で表される各化合物が好ましい。
【００２７】
【化４】
2011241153.tif 000005
【００２８】
【化５】
2011241153.tif 000006
【００２９】
【化６】
2011241153.tif 000007
【００３０】
【化７】
2011241153.tif 000008
【００３１】
【化８】
2011241153.tif 000009
【００３２】
（式中、R1及びR2は、それぞれ独立的に式(I)におけるR1及びR2と同じ意味を表し、式中シクロヘキシル基はトランス体を表す。）
一般式(A-1)〜一般式(A-13)、一般式(B-1)〜一般式(B-13)、一般式(C-1)〜一般式(C-12)、一般式(D-1)、(D-13) 、一般式(E-1)〜一般式(E-4)、一般式(E-9)、(E-10)の各化合物が好ましく、他の液晶材料との相溶性、誘電率異方性及び応答速度を改善するには一般式(A-1)、(A-2)、(A-5)、(A-6)、(A-10)、(A-11)、(A-13)、(B-1)、(B-2)、(B-6)、(B-10)、(B-11)、(B-13)、(C-1)、(C-2)、(C-6)、(C-10)、(C-11)、(D-1)、(D-2)、(D-6)、(D-10)、(D-11)、(D-13)、(E-1)、(E-2)、(E-3)、(E-4)及び(E-10)の各化合物が更に好ましく、液晶性を改善するには一般式(A-1)、(A-13)、(B-1)、(B-13)、(C-1)、(D-1)、(D-13)、(E-2)、(E-3)及び(E-10)の各化合物が更に好ましい。
【００３３】
本発明において、一般式(I)の化合物について、製造例を以下に挙げる。勿論本発明の主旨、及び適用範囲は、これら製造例により制限されるものではない。
【００３４】
(製法1)  一般式(II)
【００３５】
【化９】
2011241153.tif 000010
【００３６】
(式中、R1、A1、X1、Y1、m及びpはそれぞれ独立的に一般式(I)と同じ意味を表す。)で表されるアセチレン誘導体と、一般式(III)
【００３７】
【化１０】
2011241153.tif 000011
【００３８】
(式中、R2、A2、X2、Y2、n及びｑはそれぞれ独立的に一般式(I)と同じ意味を表し、Zは塩素、臭素、よう素、ベンゼンスルホニルオキシ基、ｐ−トルエンスルホニルオキシ基、メタンスルホニルオキシ基又はトリフロオロメタンスルホニルオキシ基を表す。)で表される化合物を、テトラキストリフェニルホスフィンパラジウム(0)、酢酸パラジウム(II)、あるいは二塩化ビス(トリフェニルホスフィノ)パラジウム(II)等のパラジウム系遷移金属触媒存在下、アミン、銅塩を共存させてカップリング反応を行うことにより、一般式(IV)
【００３９】
【化１１】
2011241153.tif 000012
【００４０】
(式中、R1、R2、A1、A2、X1、X2、Y1、Y2、m、n、ｐ及びｑはそれぞれ独立的に一般式(I)と同じ意味を表す。)で表されるフルオロベンゼン誘導体を得ることができる。
【００４１】
好ましいアミンの例としてブチルアミン、ジエチルアミン、トリエチルアミン、ピペリジンを挙げることができ、中でもトリエチルアミンが好ましい。銅塩としては、よう化銅、臭化銅をそれぞれ好ましく挙げることができる。このときZは臭素、よう素、トリフロオロメタンスルホニルオキシ基が好例として挙げられるが、よう素、トリフロオロメタンスルホニルオキシ基がより好ましい。
【００４２】
このとき溶媒としては、反応を好適に進行させるものであればいずれでも構わないが、エーテル系溶媒、炭化水素系溶媒、芳香族系溶媒、極性溶媒等を好ましく用いることができ、アミンを溶媒として用いることもできる。エーテル系溶媒としては、1,4-ジオキサン、1,3-ジオキサン、テトラヒドロフラン、ジエチルエーテル、ｔ-ブチルメチルエーテル等を、塩素系溶媒としてはジクロロメタン、1,2-ジクロロエタン、四塩化炭素等を、炭化水素系溶媒としてはペンタン、ヘキサン、シクロヘキサン、ヘプタン、オクタン等を、芳香族系溶媒としてはベンゼン、トルエン、キシレン、メシチレン、クロロベンゼン、ジクロロベンゼン等を、極性溶媒としてはN,N-ジメチルホルムアミド、N,N-ジメチルアセトアミド、N-メチルピロリドン、ジメチルスルホキシド、スルホラン等を好例として挙げることができる。中でも、テトラヒドロフラン、及びN,N-ジメチルホルムアミド、N,N-ジメチルアセトアミド等の極性溶媒がより好ましい。また、前記の各溶媒を単独で使用しても、2種もしくはそれ以上の溶媒を混合して使用してもよい。
【００４３】
反応温度は溶媒の凝固点から還流温度範囲で行うことができるが、-20℃から120℃が好ましい。
【実施例】
【００４４】
以下、実施例を挙げて本発明を更に詳述するが、本発明はこれらの実施例に限定されるものではない。
【００４５】
なお、相転移温度の測定は温度調節ステージを備えた偏光顕微鏡および示差走査熱量計(DSC)を併用して行った。また、化合物の構造は核磁気共鳴スペクトル(NMR)、赤外共鳴スペクトル(IR)、質量スペクトル(MS)等により確認した。
【００４６】
以下の実施例及び比較例の「%」は『質量%』を意味する。
【００４７】
化合物記載に下記の略号を使用する。
【００４８】
THF：テトラヒドロフラン
DMF：N, N-ジメチルホルムアミド
Tf：トリフルオロメタンスルホニル基
TMS：トリメチルシリル基
（実施例１）  1-エトキシ-4-｛2,3-ジフルオロ-4-(トランス-4-プロピルシクロヘキシル)メトキシフェニルエチニル｝-2,3-ジフルオロベンゼン(I)の合成
【００４９】
【化１２】
2011241153.tif 000013
【００５０】
窒素雰囲気下、トリメチルシリルアセチレン60g、4-エトキシ-2,3-ジフルオロブロモベンゼン120g、ヨウ化銅1.9g、テトラキストリフェニルホスフィンパラジウム11.7gをDMF 500ｍLに溶解し、70℃で2時間撹拌した。反応混合物にトルエン、水を加え、撹拌した後有機層を分取した。有機層を、水、アンモニア水、飽和食塩水の順で洗浄し、無水硫酸ナトリウムで乾燥後、溶媒を減圧留去した。得られた結晶を、再結晶とカラムクロマトグラフィー（シリカゲル）で精製し、トリメチル-(4-エトキシ-2,3-ジフルオロフェニルエチニル)シラン120gを得た。
【００５１】
【化１３】
2011241153.tif 000014
【００５２】
窒素雰囲気下、トリメチル-(4-エトキシ-2,3-ジフルオロフェニルエチニル)シラン 60gをTHF 1000ｍLに溶解した溶液に、テトラブチルアンモニウムフロリドTHF溶液(1mol/L) 250mLを滴下した。室温で2時間撹拌後、反応混合物にヘキサン、水を加え、撹拌した後有機層を分取した。有機層をカラムクロマトグラフィー（シリカゲル）で精製し、4-エトキシ-1-エチニル-2,3-ジフルオロベンゼン41gを得た。
【００５３】
【化１４】
2011241153.tif 000015
【００５４】
窒素雰囲気下、4-エトキシ-1-エチニル-2,3-ジフルオロベンゼン9.0g、トリフルオロメタンスルホン酸4-(トランス-4-プロピルシクロヘキシル)メトキシ-2,3-ジフルオロフェニル18.5g、ヨウ化銅380mg、テトラキストリフェニルホスフィンパラジウム1.1g、トリエチルアミン20ｍLをDMF 60ｍLに溶解し、60℃で2時間撹拌した。反応混合物にトルエン、水を加え、撹拌した後有機層を分取した。有機層を、塩酸、アンモニア水、飽和食塩水の順で洗浄し、無水硫酸ナトリウムで乾燥後、溶媒を減圧留去した。得られた結晶を、再結晶とカラムクロマトグラフィー（シリカゲル）で精製し、1-エトキシ-2,3-ジフルオロ-4-｛2,3-ジフルオロ-4-(トランス-4-プロピルシクロヘキシル)メトキシフェニルエチニル｝ベンゼン(I)を5.8g得た。
1H-NMR (400 MHz, CDCl3)：0.89 (t, J = 5.4Hz, 3H), 0.96-1.21 (m, 9H), 1.32 (t, J = 5.4Hz, 3H), 1.45-1.88 (m,5H), 3.85 (d, J = 10.4, 5.2Hz, 2H), 4.15 (dd, J = 10.4, 5.3Hz, 2H) , 6.69-7.18 (m, 2H), 7.18-7.26 (m, 2H).
MS m/z : 448 (M+, 100)
相転移温度(℃) Cr 129 N 178 I
（比較例１） 4-(4-エトキシ-2,3-ジフルオロフェニルエチニル)-2,3-ジフルオロ-4’-ペンチルビフェニル(II)の合成
【００５５】
【化１５】
2011241153.tif 000016
【００５６】
窒素雰囲気下、4-エトキシ-2,3-ジフルオロフェニルエチニル15g、2,3-ジフルオロ-4-ヨード-4’-ペンチルビフェニル30g、ヨウ化銅600mg、テトラキストリフェニルホスフィンパラジウム1.8g、トリエチルアミン30ｍLをDMF 90ｍLに溶解し、60℃で2時間撹拌した。反応混合物にヘキサン、トルエン、水を加え、撹拌した後有機層を分取した。有機層を、塩酸、水、アンモニア水、飽和食塩水の順で洗浄後、再結晶とカラムクロマトグラフィー（シリカゲル）で精製し、4-(4-エトキシ-2,3-ジフルオロフェニルエチニル)-2,3-ジフルオロ-4’-ペンチルビフェニル(II)を30g得た。
1H-NMR (400 MHz, CDCl3)：0.91 (t, J = 5.1Hz, 3H), 1.33-1.39 (m, 4H), 1.48 (t, J = 5.1Hz, 3H), 1.64-1.68 (m, 2H), 2.66 (t, J = 5.8Hz, 2H), 4.17 (t, J = 5.3Hz, 2H), 6.70-6.74 (m, 1H), 7.16-7.31 (m, 3H), 7.31-7.49 (m, 2H).
MS m/z : 440 (M+, 100)
相転移温度(℃) Cr 74 N 196 I
（比較例２）1-エトキシ-4-{4-(トランス-4’-ペンチルシクロヘキシル)フェニルエチニル}-2,3-ジフルオロベンゼン(III)の合成
【００５７】
【化１６】
2011241153.tif 000017
【００５８】
窒素雰囲気下、4-エトキシ-1-エチニル-2,3-ジフルオロベンゼン15g、4-(トランス-4’-ペンチルシクロヘキシル)-2,3-ジフルオロヨードベンゼン30g、ヨウ化銅600mg、テトラキストリフェニルホスフィンパラジウム1.8g、トリエチルアミン30ｍLをDMF 90ｍLに溶解し、60℃で2時間撹拌した。反応混合物にヘキサン、トルエン、水を加え、撹拌した後有機層を分取した。有機層を、塩酸、水、アンモニア水、飽和食塩水の順で洗浄後、再結晶とカラムクロマトグラフィー（シリカゲル）で精製し、1-エトキシ-4-{4-(トランス-4’-ペンチルシクロヘキシル)フェニルエチニル}-2,3-ジフルオロベンゼン(III) 27gを得た。
1H-NMR (400 MHz, CDCl3)：0.90 (t, J = 5.3Hz, 3H), 1.07-1.13 (m, 2H), 1.22-1.33 (m, 9H), 1.22-1.33 (m, 5H), 1.34-1.54 (m, 4H), 1.86-1.89 (m, 1H), 4.15 (dd, J = 10.5, 5.4Hz, 2H), 6.69-6.73 (m, 1H), 6.93-6.97 (m, 1H), 7.18-7.23 (m, 2H).
MS m/z : 446 (M+, 100)
相転移温度(℃) Cr 75 N 206 I
（実施例２）  4-(4-エトキシ-2,3-ジフルオロフェニルエチニル)-2,3-ジフルオロフェニルオキシ-トランス-4-プロピルシクロヘキシルジフルオロメタン（IV）の合成
【００５９】
【化１７】
2011241153.tif 000018
【００６０】
2,3-ジフルオロフェニル=トランス-4-プロピルシクロヘキシルカルボキシラートとローソン試薬のトルエン溶液を、耐圧容器で、１５０℃とし反応させた。反応終了後、トルエンで抽出し、無水硫酸マグネシウムで乾燥した。硫酸マグネシウムを濾別後、溶媒を留去し、残渣をシリカゲルカラムクロマトグラフィーで精製した。溶媒を留去後に得られた固体をジクロロメタン溶液とした後、Ｎ−ブロモスクシンイミドのジクロロメタン懸濁液に、−７８℃でフッ化水素−ピリジンを滴下し調製した反応溶液中に滴下した。更に撹拌した後、飽和炭酸ナトリウム水溶液に注ぎ反応を終了させ、有機層を亜硫酸水素ナトリウム水溶液、水で順次洗浄し、無水硫酸マグネシウムで乾燥した。硫酸マグネシウムを濾別後、溶媒を留去し、残渣をシリカゲルカラムクロマトグラフィーで精製し、2,3-ジフルオロフェニルオキシ-トランス-4-プロピルシクロヘキシルジフルオロメタンを得た。得られた2,3-ジフルオロフェニルオキシ-トランス-4-プロピルシクロヘキシルジフルオロメタンに実施例２と同様の方法によりフェノール性水酸基を導入し、実施例６と同様の方法によりトリフルオロメタンスルホン酸誘導体を得た後、アセチレン誘導体とカップリングし、4-(4-エトキシ-2,3-ジフルオロフェニルエチニル)-2,3-ジフルオロフェニルオキシ-トランス-4-プロピルシクロヘキシルジフルオロメタン（IV）を得た。
【００６１】
MS m/z : 484 (M+, 100)
（実施例３）1,1-ジフルオロ-1-[4-｛2,3-ジフルオロ-4-(トランス-4-プロピルシクロヘキシル)メトキシフェニルエチニル)｝-2,3-ジフルオロフェニルオキシ]プロパン（V）の合成
【００６２】
【化１８】
2011241153.tif 000019
【００６３】
実施例１と同様にトリフルオロメタンスルホン酸誘導体と、アセチレン誘導体をカップリングし、1,1-ジフルオロ-1-[4-｛2,3-ジフルオロ-4-(トランス-4-プロピルシクロヘキシル)メトキシフェニルエチニル｝-2,3-ジフルオロフェニルオキシ]プロパン（V）を得た。
【００６４】
MS m/z : 498 (M+, 100)
（実施例４）1,1-ジフルオロ-1-[4-｛2,3-ジフルオロ-4-(トランス-4-プロピルシクロヘキシル)ジフルオロメトキシフェニルエチニル｝-2,3-ジフルオロフェニルオキシ]プロパン（VI）の合成
【００６５】
【化１９】
2011241153.tif 000020
【００６６】
実施例１と同様にトリフルオロメタンスルホン酸誘導体と、アセチレン誘導体をカップリングし、1,1-ジフルオロ-1-[4-｛2,3-ジフルオロ-4-(トランス-4-プロピルシクロヘキシル)ジフルオロメトキシフェニルエチニル｝-2,3-ジフルオロフェニルオキシ]プロパン（VI）を得た。
【００６７】
MS m/z : 534 (M+, 100)
（実施例５）  1-(4-エトキシ-2,3-ジフルオロフェニルエチニル)-4-(2-フルオロ-4-プロピルベンジルオキシ)-2,3-ジフルオロベンゼン（VII）の合成
【００６８】
【化２０】
2011241153.tif 000021
【００６９】
実施例１と同様に4-ブロモ-2,3-ジフルオロフェノールと、アセチレン誘導体とカップリングし、4-(4-エトキシ-2,3-ジフルオロフェニルエチニル)-2,3-ジフルオロフェノールを得る。4-(4-エトキシ-2,3-ジフルオロフェニルエチニル)-2,3-ジフルオロフェノールと、2-フルオロ-4-プロピルベンジルアルコールを、アゾジカルボン酸ジイソプロピル、トリフェニルホスフィン存在下、反応させることで、 1-(4-エトキシ-2,3-ジフルオロフェニルエチニル)-4-(2-フルオロ-4-プロピルベンジルオキシ)-2,3-ジフルオロベンゼン（VII）を得た。
【００７０】
MS m/z : 460 (M+, 100)
（実施例６）  1-(4-エトキシ-2,3-ジフルオロフェニルエチニル)-4-[ 4-｛2-(4-プロピルシクロヘキシル)エテニル｝]-シクロヘキシルメトキシ-2,3-ジフルオロベンゼン（VIII）の合成
【００７１】
【化２１】
2011241153.tif 000022
【００７２】
実施例５と同様に4-(4-エトキシ-2,3-ジフルオロフェニルエチニル)-2,3-ジフルオロフェノールと、(E)-トランス、トランス-4-[2-(4-プロピルシクロヘキシル)エテニル]-シクロヘキシルメタノールを、アゾジカルボン酸ジイソプロピル、トリフェニルホスフィン存在下、反応させることで、 1-(4-エトキシ-2,3-ジフルオロフェニルエチニル)-4-[ 4-｛2-(4-プロピルシクロヘキシル)エテニル｝]-シクロヘキシルメトキシ-2,3-ジフルオロベンゼン（VIII）を得た。
【００７３】
MS m/z : 556 (M+, 100)
（実施例７）  1-(3-ブテノキシ)-4-(4-エトキシ-2,3-ジフルオロフェニルエチニル)-2,3-ジフルオロベンゼン（IX）の合成
【００７４】
【化２２】
2011241153.tif 000023
【００７５】
実施例５と同様に4-(4-エトキシ-2,3-ジフルオロフェニルエチニル)-2,3-ジフルオロフェノールと、3-ブテノールを、アゾジカルボン酸ジイソプロピル、トリフェニルホスフィン存在下、反応させることで、 1-(3-ブテノキシ)-4-(4-エトキシ-2,3-ジフルオロフェニルエチニル)-2,3-ジフルオロベンゼン（IX）を得た。
【００７６】
MS m/z : 364 (M+, 100)
（実施例８）  1-(4-エトキシ-2,3-ジフルオロフェニルエチニル)-2,3-ジフルオロ-4-(2-メチル-5-ピリミジン-5-イル）メトキシベンゼン（X）の合成
【００７７】
【化２３】
2011241153.tif 000024
【００７８】
実施例５と同様に4-(4-エトキシ-2,3-ジフルオロフェニルエチニル)-2,3-ジフルオロフェノールと、(2-メチル-5-ピリミジン-5-イル）-メタノールを、アゾジカルボン酸ジイソプロピル、トリフェニルホスフィン存在下、反応させることで、 1-(4-エトキシ-2,3-ジフルオロフェニルエチニル)-2,3-ジフルオロ-4-(2-メチル-5-ピリミジン-5-イル）メトキシベンゼン（X）を得た。
【００７９】
MS m/z : 416 (M+, 100)
(実施例９)  液晶組成物の調製(1)
以下の組成からなるホスト液晶組成物(H)
【００８０】
【化２４】
2011241153.tif 000025
【００８１】
を調製した。ここで(H)の物性値は以下の通りである。
【００８２】
ネマチック相上限温度(TN-I)：  103.2℃
誘電率異方性(Δε)：         0.04
屈折率異方性(Δn)：          0.098
粘度(η20)：                 15.5 mPa・s
このホスト液晶(H)98％と実施例1で得られた(I)2％からなる液晶組成物(M-I)を調製した。この組成物の物性値は以下の通りである。
【００８３】
ネマチック相上限温度(TN-I)：  104.3℃
誘電率異方性(Δε)：         −0.10
屈折率異方性(Δn)：          0.101
粘度(η20)：                 16.0 mPa・s
また、この結果より算出された、(I)の物性値（外挿値）は以下の通りである。
【００８４】
誘電率異方性(Δε)：         −6.82
本発明の化合物(I-1)を含有する液晶組成物(M-I)は、母体液晶(H)に比べ、誘電率異方性(Δε)は大きく減少して負の値となった。また、ここから算出された(I)の誘電率異方性(Δε)の外挿値は、−6.82と極めて絶対値の大きい負の値であった。
【００８５】
また、(M-I)の電圧保持率を80℃で測定したところ、ホスト液晶組成物(H)の電圧保持率に対して98%以上と高い値を示した。また経時劣化も見られなかった。このことから本発明の化合物(I)は安定性の面からも液晶表示材料として優れた特性を有することがわかった。
【００８６】
液晶組成物(M-I)を用いることにより、優れた表示品位を有する垂直配向方式の液晶表示素子を作製することができた。
（比較例３）  液晶組成物の調製(２)
比較例１で調製したホスト液晶(H)95%と化合物(II)5％からなる液晶組成物(M-II)を調製した。この組成物の物性値は以下の通りである。
【００８７】
ネマチック相上限温度(TN-I)：  106.9℃
誘電率異方性(Δε)：          −0.17
屈折率異方性(Δn)：            0.110
また、この結果より算出された、(II)の物性値（外挿値）は以下の通りである。
【００８８】
誘電率異方性(Δε)：         −4.16
化合物(II) の誘電率異方性(Δε)（外挿値）は、実施例７記載の化合物(I) の誘電率異方性(Δε)（外挿値）−6.82と比べ、絶対値が2.66も小さいことがわかる。このことからテトラフルオロトラン構造の両端に酸素原子を導入することにより分子内の電子状態及び分子構造が大きく影響を受け、誘電率異方性を極めて効率的に改善していることがわかる。
（比較例４）  液晶組成物の調製(３)
比較例２で調製したホスト液晶(H)95%と化合物(III)5％からなる液晶組成物(M-III)を調製した。この組成物の物性値は以下の通りである。
【００８９】
ネマチック相上限温度(TN-I)：  107.6℃
誘電率異方性(Δε)：          −0.19
屈折率異方性(Δn)：            0.106
また、この結果より算出された、(III)の物性値（外挿値）は以下の通りである。
【００９０】
誘電率異方性(Δε)：         −4.56
化合物(III)を含有する液晶組成物(M-III)は、実施例２記載の液晶組成物(M-I)の誘電率異方性−6.82と比べ、絶対値が2.26も小さいことがわかる。このことからテトラフルオロトラン構造の両端に酸素原子を導入することにより分子内の電子状態及び分子構造が大きく影響を受け、誘電率異方性を極めて効率的に改善していることがわかる。